(57)【要約】【課題】環境対応において有利であり、また成膜助剤を用いることなく塗工が可能で、エマルションの分散安定性を向上させることができ、しかも硬化性、耐久性、耐汚染性等の塗膜物性を向上させることができる水系硬化性樹脂組成物を提供する。【解決手段】このような水系硬化性樹脂組成物は、乳化重合によって製造されたアクリル系エマルションを必須成分とする水系硬化性樹脂組成物であって、上記アクリル系エマルションは、エマルション粒子中に硬化性モノマー及び／又はオリゴマーを含有するものである水系硬化性樹脂組成物である。【選択図】なし【特許請求の範囲】
【請求項１】
乳化重合によって製造されたアクリル系エマルションを必須成分とする水系硬化性樹脂組成物であって、
該アクリル系エマルションは、エマルション粒子中に硬化性モノマー及び／又はオリゴマーを含有するものであることを特徴とする水系硬化性樹脂組成物。
【請求項２】
前記水系硬化性樹脂組成物は、光重合開始剤及び／又は熱重合開始剤を含有するものであることを特徴とする請求項１記載の水系硬化性樹脂組成物。
【請求項３】
前記硬化性モノマーは、多官能（メタ）アクリレートであることを特徴とする請求項１又は２記載の水系樹脂硬化組成物。
【請求項４】
前記アクリル系エマルションは、炭素数４〜２０のシクロアルキル（メタ）アクリレート、並びに、光安定性基及び／又は紫外線吸収基を有する重合性モノマーの少なくとも一種を必須とする重合性モノマー成分から形成されることを特徴とする請求項１〜３のいずれかに記載の水系樹脂硬化組成物。
【請求項５】
乳化重合によって製造されたアクリルエマルションのＴｇと前記水系硬化性樹脂組成物が示すＭＦＴの差が１０〜１００℃であることを特徴とする請求項１〜４のいずれかに記載の水系硬化性樹脂組成物。
【請求項６】
前記水系硬化性樹脂組成物は、紫外線、熱及び電子線の少なくとも一つで硬化又は重合することを特徴とする請求項１〜５のいずれかに記載の水系硬化性樹脂組成物。
【請求項７】
前記硬化性モノマー及び／又はオリゴマーは、疎水性であることを特徴とする請求項１〜６のいずれかに記載の水系硬化性樹脂組成物。
【請求項８】
請求項１〜７のいずれかに記載の水系硬化性樹脂組成物をコーティング剤又はフィルム形成材として使用することを特徴とする水系硬化性樹脂組成物の使用方法。
【請求項９】
請求項１〜７のいずれかに記載の水系硬化性樹脂組成物を塗工して得られることを特徴とする塗膜。
【発明の詳細な説明】
【技術分野】
【０００１】
本発明は、水系硬化性樹脂組成物に関する。より詳しくは、環境問題に対応することができ、各種の物性を有する塗膜を紫外線等で硬化させて形成することが求められる様々な用途に好適に用いられる水系硬化性樹脂組成物に関する。
【背景技術】
【０００２】
水系硬化性樹脂組成物は、水系である利点から環境問題に対応することができ、また硬化性を有することから各種の物性を発現することができ、例えば、紫外線等で硬化させて塗膜を形成することが求められる様々な用途に好適に用いられている。このような水性タイプの硬化性樹脂組成物としては、水分散型（エマルション型ともいう）と水溶性型とがある。水分散型は、紫外線（ＵＶ）樹脂を活性剤にて水分散させたものが用いられているが、分散安定性に関してＵＶ照射前に凝集しやすいという性質がある。水溶性型は、水可溶タイプのＵＶ硬化性樹脂を使用したものが知られている。しかし、加水分解しやすく安定性が低下し、酸基やポリエチレングリコール（ＰＥＧ）基等の水可溶とするための親水性基を多く有することに起因して、耐水性が低下し、またＰＥＧ鎖等を有するものは硬化物が柔らかくなってしまう傾向にあり、ＵＶ硬化による硬い塗膜形成の利点が損なわれるおそれがある。
【０００３】
従来のＵＶ硬化塗料組成物としては、沢田浩著、「水系ＵＶ／ＥＢ硬化性樹脂の設計」、平成１３年、ｐ．３５−４３に、基本構成が重合性オリゴマー／反応性希釈剤／光開始剤からなっているＵＶ／ＥＢ硬化性樹脂が開示されており、また、高尾道生著、「水性ＵＶインキ」、ファインケミカル、２００５年１月、第３４巻、第１号、ｐ．５２−５７に、ＵＶ硬化樹脂を活性剤を用いて水分散した系が開示されている。
また溶剤又は分散剤として水を含む感光性組成物として、特開平５−９４０７号公報（第１頁）に、少なくとも結合剤として水溶性の固体の架橋性のフィルム形成ポリマー、水溶性の光重合性アクリレート、オリゴマー、光開始剤化合物を含む感光性組成物が開示されており、また、特開平９−３０２２６６号公報（第１−２頁）に、水性樹脂分散体に感光性ポリマー及び感光性モノマーを配合してなる水性感光性コーティング組成物が開示されている。
【０００４】
これらの硬化性樹脂のように、基本構成を重合性オリゴマー／反応性希釈剤／光開始剤とする場合、硬化後は、反応性希釈剤が揮散せず、実質的に無溶剤とすることができ、環境対応に関して有利なものではある。しかしながら、反応性希釈剤だけで希釈したものは、硬化物の各種物性をバランスよく向上させることができない。
また、通常用いるエマルションにおいて、柔らかい硬化物は、成膜助剤として溶剤を必要としないが、硬い硬化物は、耐汚染性等の物性が向上されたものについては、成膜助剤として２，２，４−トリメチル−１，３−ペンタジオールモノイソブチレート等の溶剤が必要となる。このように、基本構成を重合性オリゴマー/反応性希釈剤/光開始剤としたものあるいはエマルション（又はエマルション／成膜助剤のみ）の系では、環境問題に対して有利ではあるものの、各種物性について性能バランスを図ることができず、より強靱で基本性能が向上した塗膜を形成して種々の用途に好適に適用することができるようにすることが求められていた。
【発明の開示】
【発明が解決しようとする課題】
【０００５】
本発明は、上記現状に鑑みてなされたものであり、環境対応において有利であり、また成膜助剤を用いることなく塗工が可能で、エマルションの分散安定性を向上させることができ、しかも硬化性、耐久性、耐汚染性等の塗膜物性を向上させることができる水系硬化性樹脂組成物を提供することを目的とするものである。
【課題を解決するための手段】
【０００６】
本発明者等は、近年の環境問題に充分に対応することができる水系硬化性樹脂組成物について種々検討したところ、乳化重合によって製造されたアクリル系エマルションが、分散安定性において好適であることに着目し、エマルション粒子中に硬化性モノマー及び／又はオリゴマーを含有するものとすると、これらが成膜助剤効果を発現しつつ紫外線等により硬化させることができ、硬化性、耐久性、耐汚染性等の塗膜物性が向上することを見いだし、上記課題をみごとに解決することができることに想到し本発明に到達したものである。
【０００７】
すなわち本発明は、乳化重合によって製造されたアクリル系エマルションを必須成分とする水系硬化性樹脂組成物であって、上記アクリル系エマルションは、エマルション粒子中に硬化性モノマー及び／又はオリゴマーを含有するものであることを特徴とする水系硬化性樹脂組成物である。
以下に本発明を詳述する。
【０００８】
本発明の水系硬化性樹脂組成物において、アクリル系エマルションは、エマルション粒子中に硬化性モノマー及び／又はオリゴマーを含有するものである。すなわち、硬化性モノマー及び硬化性オリゴマーのうち少なくとも１種のものがエマルション粒子の内部に存在することになるものである。
ここで、硬化性モノマー及び／又はオリゴマーをアクリル系エマルション粒子中に存在させた形態としては、例えば、（１）調製されたアクリル系エマルション粒子に硬化性モノマー及び／又はオリゴマーを吸わせた形態、（２）アクリル系エマルション粒子の調製中に硬化性モノマー及び／又はオリゴマーを吸わせた形態が挙げられ、これらを組み合わせた形態であってもよい。好ましくは、調製されたアクリル系エマルション粒子に硬化性モノマー及び／又はオリゴマーを吸わせた形態を必須とすることである。この場合には、硬化性モノマー及び／又はオリゴマーとしては、アクリル系エマルション粒子中に浸透する性質を有するものを用いることが好ましい。
【０００９】
本発明においては、硬化性モノマー及び／又はオリゴマーがアクリル系エマルション粒子中に存在することにより、造膜過程において、成膜助剤を用いなくとも、硬化性モノマー及び／又はオリゴマーが成膜助剤効果を発現して塗膜を形成することができ、かつ、硬化する際に硬化性モノマー及び／又はオリゴマーも硬化に寄与し、塗膜の硬化性、耐久性及び耐汚染性が向上することになる。
【００１０】
上記水系硬化性樹脂組成物においてはまた、必要により成膜助剤を添加してもよいが、この場合、硬化性モノマー及び／又はオリゴマーと、成膜助剤との合計量１００質量％に対し、成膜助剤が２０質量％以下であることが好適である。より好ましくは１０質量％以下であり、特に好ましくは０質量％である。すなわち、成膜助剤を添加しない形態は、本発明の好ましい実施形態の一つである。
なお、このように成膜助剤の使用量を低減することにより、揮発性の成膜助剤が環境にもたらす影響を充分に低減することができるとともに、本発明の樹脂組成物を用いた塗膜の硬化性をより向上させることが可能となる。
【００１１】
上記成膜助剤としては、２，２，４−トリメチル−１，３−ペンタジオール、モノイソブチレート、ブチルセロソルブ、ブチルカルビトールアセテート、２−エチルヘキシルジグリコール、プロピレングリコールメチルエーテル、プロピレングリコール、ｎ−プロピルエーテル、プロピレングリコールｎ−ブチルエーテル、ジプロピレングリコールｎ−ブチルエーテル、トリプロピレングリコールｎ−ブチルエーテル、３−メチル−３−メトキシブタノール、３−メチル−３−メトキシブチルアセテート等が挙げられる。
これらのものを用いるとＭＦＴは低下するが、熱又はＵＶ硬化により得られた被膜は、硬度が発現せず、また、耐溶剤性、耐汚染性も不充分なものである。
【００１２】
上記硬化性モノマー及びオリゴマーとしては、反応性希釈剤のうちエマルション粒子中に存在することができるものを用いることができる。
本発明の場合、硬化性モノマー及び／又はオリゴマーは、調製されたアクリル系エマルション粒子に吸わせることができる化合物であるか、アクリル系エマルション粒子の調製中に吸わせることができる化合物であることが好ましい。
【００１３】
重合性アクリルポリマーが、紫外線照射によって硬化されて使用される場合、その硬化方法は、使用する光重合開始剤、紫外線を発生させる光源の種類、光源と塗布面との距離などの条件によっても異なってくるが、例えば波長１０００〜８０００オングストロームの紫外線を通常数秒間、長くとも数十秒間照射する方法を挙げることができる。
電子線照射によって硬化されて使用される場合には、例えば通常５０〜１０００ｋｅｖ、好ましくは１００〜３００ｋｅｖの加速電圧で、吸収線が１〜２０Ｍｒａｄ程度となるように電子線を照射する方法を挙げることができる。電子線照射は大気中で行ってもよいが、窒素などの不活性ガス中で行うのが好ましい。吸収線量については、被膜中に残存する重合性二重結合が被膜物性に影響しないまで照射することができる。紫外線照射又は電子線照射後、必要に応じて加熱を行い、硬化を一層進行させてもよい。
熱によって硬化されて使用される場合、５０〜２００℃の乾燥機で０．５〜６０分乾燥させる方法を挙げることができる。好ましくは、５〜２０分、１００〜１８０℃で乾燥させるのがよい。上記乾燥工程前に基材をプレヒートしたり、セッティングする手法を併用しても構わない。乾燥機は、ジェットオーブン、熱風乾燥機など一般的に使用されているものを使用することができる。
また、電子線にて硬化させる場合、熱又は光重合開始剤を必要としないため、得られた塗膜は耐候性、耐水性等塗膜性能を向上させることができる。
【００１４】
上記硬化性モノマー及び／又はオリゴマーとしては、モノマー及び／又はオリゴマーであり、紫外線並びに熱及び／又は電子線にて硬化又は重合するものであり、親水性又は疎水性のものである。すなわち、上記硬化性モノマー及び／又はオリゴマーの好ましい形態としては、（１）紫外線硬化性親水性モノマー、熱硬化性親水性モノマー又は電子線硬化性親水性モノマー、（２）紫外線硬化性疎水性モノマー、熱硬化性疎水性モノマー又は電子線硬化性疎水性モノマー、（３）紫外線硬化性親水性オリゴマー、熱硬化性親水性オリゴマー又は電子線硬化性親水性オリゴマー、（４）紫外線硬化性疎水性オリゴマー、熱硬化性疎水性オリゴマー又は電子線硬化性疎水性オリゴマーであり、成膜助剤機能と硬化機能、特に紫外線、熱、又は電子線硬化機能とを両立させるようなものが好適である。より好ましくは、エマルション粒子中に吸わせることができ、含浸させやすい疎水性モノマー及び／又は疎水性オリゴマーである。すなわち、上記硬化性モノマー及び／又はオリゴマーは、疎水性であることがより好ましい。疎水性の硬化性モノマー及び／又はオリゴマーとしては、２０℃における水への溶解度が１．０質量％以下のものが好ましく、具体的には、１，６−ヘキサンジオールジ（メタ）アクリレート、トリプロピレングリコールジアクリレート等、水に対する溶解性がほとんどないものが好適である。また、硬化性モノマーとしては、硬化反応性を有する官能基を２個以上もつ多官能モノマーであることが好ましい。これにより、水系硬化性樹脂組成物によって形成される塗膜がより強靱なものとなり、塗膜物性を向上させることができる。
すなわち、上記水系硬化性樹脂組成物は、紫外線、熱及び電子線の少なくとも一つで硬化又は重合することが好ましい。つまり、それぞれ単独で硬化又は重合してもよいし、２種以上を併用してもよい。具体的には、例えば、加熱後に、必要に応じて紫外線照射や電子線照射を行う形態や、紫外線照射又は電子線照射後、必要に応じて加熱を行う形態等が挙げられる。中でも、紫外線照射又は電子線照射後、更に硬化を完結するために、通常行われるように必要に応じて加熱を行うことがより好ましい。
【００１５】
上記硬化性モノマー及び／又はオリゴマーを例示すると、１，６−ヘキサンジオール（メタ）アクリレート、エトキシ化グリセリントリ（メタ）アクリレート、トリアリルイソシアヌレート、多官能（メタ）アクリレート、１，３−ブチレングリコールジ（メタ）アクリレート、１，４−ブタンジオール（メタ）アクリレート、ＥＯ変性１，６−ヘキサンジオールジ（メタ）アクリレート、１，９−ノナンジオールジ（メタ）アクリレート、ＰＯ変性ネオペンチルグリコールジ（メタ）アクリレート、ＰＯ変性グリセロールトリ（メタ）アクリレート、ＥＯ変性トリメチロールプロパントリ（メタ）アクリレートが挙げられ、これらの１種又は２種以上を用いることが好適である。なお、多官能（メタ）アクリレートとしては、ポリエチレングリコール鎖を有する多官能（メタ）アクリレートであってもよい。
【００１６】
上記硬化性モノマーとしては、多官能（メタ）アクリレートであることが好ましく、これにより、硬化性、耐久性、耐汚染性等の塗膜物性をより充分に向上させることが可能となる。ここで、多官能（メタ）アクリレートとは、１分子中に重合性二重結合や各種官能基等の反応点を２以上有し、かつ、当該化合物自身が反応する化合物である（メタ）アクリル酸エステル系化合物を意味する。好ましくは、１分子中に、（メタ）アクリル酸エステルに起因する重合性二重結合（−Ｃ＝Ｃ−ＣＯＯ−、−Ｃ＝Ｃ（ＣＨ３）−ＣＯＯ−）を２以上有する化合物である。
【００１７】
上記ポリエチレングリコール鎖を有する多官能（メタ）アクリレートとしては、下記一般式（１）により表されるポリアルキレングリコール（メタ）アクリレートが好適である。
【００１８】
【化１】
2009510179.tif 000002
【００１９】
上記式中、Ｒは、Ｈ又はＣＨ３を表す。ｎ＝１〜６、ｍ＝１〜５０、より好ましくは、ｎ＝１〜６、ｍ＝２〜３０の整数である。
【００２０】
またポリエチレングリコールジアクリレート（商品名「ＳＡＲＴＯＭＥＲ  ＳＲ−３４４」、巴工業社製）、トリプロピレングリコールジアクリレート（商品名「アロニックスＭ−２２０」、東亜合成化学工業社製）等も好適である。更に、下記一般式（２）のようなもの、アクリル酸２−（２’−ビニルオキシエトキシエチル）も好適である。
【００２１】
【化２】
2009510179.tif 000003
【００２２】
Ｒ：Ｈ又はＣＨ３、ｎ＝２〜６、より好ましくは、ｎ＝２の整数である。
【００２３】
本発明においては、硬化性モノマー及び／又は硬化性オリゴマーを水系硬化性樹脂組成物に含有させることより、最低造膜温度（ＭＦＴ；Minimum film forming temperature）を低下させることができる。なお、ＭＦＴは、エマルション粒子が塗膜を形成するため必要な最低温度である。上記硬化性モノマー及び／又は硬化性オリゴマーを含有しない場合、本発明の水系硬化性樹脂組成物のＭＦＴは、２０℃以上となるが、硬化性モノマー及び／又は硬化性オリゴマーを含有した水性硬化性樹脂組成物のＭＦＴは、０〜６０℃となる。より好ましくは、０〜３０℃である。これにより、高温で加熱することなく塗膜を形成することができる。
ＭＦＴを低下させるために必要な硬化性モノマー及び／又は硬化性オリゴマーの量は、乳化重合によって製造されたアクリルエマルションに対して、３〜１００重量％である。より好ましくは、５〜６０重量％、最も好ましくは、１０〜４０重量％である。
【００２４】
その他の硬化性モノマー及び／又はオリゴマーとしては、例えば、以下の（１）及び（２）に例示した化合物等が挙げられる。これらは、上述した好ましい硬化性モノマー及び／又はオリゴマーと併用して用いることができる。
（１）ウレタン（メタ）アクリレート、多官能（メタ）アクリレート、（メタ）アクリル酸エステルの重合体又は共重合体の側鎖に（メタ）アクロイル基を含有させたアクリル樹脂（以下、単に（メタ）アクリル樹脂ということがある。）、エポキシ（メタ）アクリレート、ポリエステル（メタ）アクリレート等の多官能ラジカル重合性化合物。より具体的には、１，４−ブタンジオール（メタ）アクリレート、ビスフェノールＡジ（メタ）アクリレート等のジ（メタ）アクリレート類；トリメチロールプロパントリ（メタ）アクリレート、ペンタエリスリトールモノヒドロキシトリ（メタ）アクリレート、トリメチロールプロパントリエトキシトリ（メタ）アクリレート等のトリ（メタ）アクリレート類；ペンタエリスリトールテトラ（メタ）アクリレート、ジ−トリメチロールプロパンテトラ（メタ）アクリレート等のテトラ（メタ）アクリレート類；ペンタエリスリトールペンタ／ヘキサ（メタ）アクリレート、ジペンタエリスリトール（モノヒドロキシ）ペンタ（メタ）アクリレート等のペンタ（メタ）アクリレート類。
（２）ブタジエン、イソプレン、クロロプレン、ジビニルベンゼン、フタル酸ジアリル等の少なくとも２つ以上の重合性不飽和二重結合をもつオリゴマー又はモノマーであるポリオレフィン系化合物。
【００２５】
本発明における水系硬化性樹脂の必須成分であるアクリル系エマルションは、通常の乳化重合によって製造されたものであればよい。例えば、乳化剤により、水中に形成されたミセル中のアクリル系モノマー及び必要により他のモノマーを含むモノマー（単量体）成分が開始剤によって重合し、形成されたものであればよい。
【００２６】
更に使用するアクリルエマルションとして、官能基を有する重合性単量体から得られたアクリルエマルションを、その官能基と反応性を有する別の化合物を用いて反応させて得られる水性樹脂分散体を使用することもできる。例えば、カルボキシル基を有するアクリルエマルションにエポキシ基、オキサゾリン基、アジリジニル基等を有する化合物を反応させた水性樹脂分散体；エポキシ基を有するアクリルエマルションにカルボキシル基、アミノ基等を有する化合物を反応させて得られる水性樹脂分散体；カルボニル基を有するアクリルエマルションにヒドラジド基を有する化合物を反応させて得られる水性樹脂分散体；水酸基を有するアクリルエマルションにイソシアナート基等を有する化合物を反応させて得られる水性樹脂分散体等が挙げられる。一例として、カルボキシル基と反応性を有するオキサゾリン基含有化合物としてイソプロペニルオキサゾリン、オキサゾリン基を有するポリマー等；エポキシ基含有化合物としてグリシジルメタクリレート、アリルグリシジルエーテル、エポキシ基を有するポリマー等；エポキシ基と反応性を有するカルボキシル基含有化合物としてアクリル酸、イタコン酸、カルボキシル基を有するポリマー等；アミノ基含有化合物としてジメチルアミノエチルメタクリレート、アミノ基を有するポリマー等；カルボニル基と反応性を有するヒドラジド基含有化合物としてアジピン酸ジヒドラジド、シドラジド基を有するポリマー等が挙げられる。
これらの化合物は、アクリルエマルションが得られた後、更に導入された官能基を活用して反応を行い、所望する水性樹脂分散体にすることになるが、別の手法として、予め乳化重合時又は乳化重合反応終了直後に、そのまま、官能基を有する重合性単量体とその官能基と反応性を有する化合物とを共存させておき、反応させることも可能である。
このような反応点を有するアクリルエマルションを、多官能（メタ）アクリレート及び／又は官能基を有する化合物との反応を利用して硬化させることで、更に架橋密度を上げることができ、硬化性、耐久性及び耐汚染性のより優れた塗膜物性を得ることができる。
【００２７】
上記水系硬化性樹脂組成物は、乳化重合によって製造されたアクリルエマルションのＴｇと水系硬化性樹脂組成物が示すＭＦＴ(最低造膜温度)の差が１０〜１００℃であることが好ましい。ここで、ＭＦＴは、後述する測定方法により求めることが好ましい。アクリルエマルションのＴｇは、計算Ｔｇであることが好ましい。計算Ｔｇ(ガラス転移温度)は、以下のＦｏｘの式により求めるものとする。なお、計算Ｔｇを計算する場合、ＭＦＴ０℃以下は「０℃」として、１００℃以上は「１００℃」として取り扱うものとする。
Ｆｏｘ式：１／Ｔｇ＝Σ（Ｗｎ／Ｔｇｎ）／１００
ここで、Ｗｎは、単量体ｎの重量％、Ｔｇｎは単量体ｎからなるホモポリマーのＴｇ（絶対温度）を示す。なお、ポリエチレングリコールジアクリレート、トリメチロールプロパントリメタクリレートを含む重合性単量体成分については、これらを除いて算出したＴｇを、該重合体単量体成分のガラス転移温度とした。
【００２８】
上記アクリル系モノマーとは、アクリロイル基を有するアクリル系モノマー及びメタクリロイル基を有するメタクリル系モノマーのいずれか又は両方を意味するものである。本明細書において、「アクリル」との記載は、アクリル及び／又はメタクリルを意味する。
【００２９】
上記アクリル系モノマーとしては、以下のような化合物等が好適である。これらは、１種又は２種以上を用いることができる。
メチル（メタ）アクリレート、エチル（メタ）アクリレート、ｎ−ブチル（メタ）アクリレート、イソブチル（メタ）アクリレート、ｔ−ブチル（メタ）アクリレート、２−エチルヘキシル（メタ）アクリレート、トリデシル（メタ）アクリレート等の炭素数１〜２０のアルキル（メタ）アクリレート；シクロヘキシル（メタ）アクリレート、メチルシクロヘキシル（メタ）アクリレート、シクロドデシル（メタ）アクリレート、ｔ−ブチルシクロヘキシル（メタ）アクリレート等の炭素数４〜２０のシクロアルキル（メタ）アクリレート；アリル（メタ）アクリレート、ベンジル（メタ）アクリレート等の炭素数３〜２０のアラルキル（メタ）アクリレート；グリシジル（メタ）アクリレート等のエポキシ基含有ビニル系モノマー。
【００３０】
２−ヒドロキシエチル（メタ）アクリレート、２−ヒドロキシプロピル（メタ）アクリレート、４−ヒドロキシブチル（メタ）アクリレート、ヒドロキシアルキル（メタ）アクリレートへのε−カプロラクトン付加物であるＰｌａｃｃｅｌＦＡ−１、ＰｌａｃｃｅｌＦＡ−４、ＰｌａｃｃｅｌＦＭ−１、ＰｌａｃｃｅｌＦＭ−４（ダイセル化学社製）、（メタ）アクリロキシポリオキシアルキレン等の水酸基含有アクリル系モノマー；アクリル酸、メタクリル酸、マレイン酸、無水マレイン酸、イタコン酸、無水イタコン酸、クロトン酸、フマル酸、シトラコン酸等のα、β−エチレン性不飽和カルボン酸又は不飽和カルボン酸無水物；（メタ）アクリロキシエチルホスフェート、（メタ）アクリロキシエチルスルホン酸等の酸性基含有（メタ）アクリレート；不飽和カルボン酸、酸性基含有（メタ）アクリレートの塩（アルカリ金属塩、アンモニウム塩、アミン塩等）。
【００３１】
無水マレイン酸等の不飽和カルボン酸無水物と炭素数１〜２０の直鎖又は分岐のアルコールとのハーフエステル；イソシアネート基含有化合物とヒドロアルキル（メタ）アクリレートの反応物等であるウレタン結合を含むウレタン（メタ）アクリレート化合物；γ−（メタ）アクリロイルオキシプロピルトリメトキシシラン、γ−（メタ）アクリロイルオキシプロピルトリエトキシシラン、γ−（メタ）アクリロイルオキシプロピルメチルジメトキシシラン等の（メタ）アクリレート基含有オルガノポリオキシロキサン等の（メタ）アクリル酸基含有シリコーンマクロマー；（メタ）アクリル酸ジメチルアミノエチル、（メタ）アクリル酸ジエチルアミノエチル、ジメチルアミノエチル（メタ）アクリルアミド、ジメチルアミノプロピル（メタ）アクリルアミド等の塩基性不飽和モノマー類。
【００３２】
２−スルホン酸エチル（メタ）アクリレート及びその塩等の不飽和スルホン酸類；（メタ）アクリル酸のカプロラクトン変性物；ジメチルアミノエチル（メタ）アクリレート、ｔ−ブチルアミノエチル（メタ）アクリレート、ｔ−ブチルアミノプロピル（メタ）アクリレート、アジリジニルエチル（メタ）アクリレート、ピペリジニルエチル（メタ）アクリレート等のアミノ基を有する（メタ）アクリレート類；（メタ）アクリルアミド、Ｎ−モノメチル（メタ）アクリルアミド、Ｎ−モノエチル（メタ）アクリルアミド、Ｎ，Ｎ’−ジメチル（メタ）アクリルアミド、Ｎ−メチロール（メタ）アクリルアミド、Ｎ−ブトキシ（メタ）アクリルアミド、Ｎ−ジメチルアミノエチル（メタ）アクリルアミド、Ｎ−ジエチルアミノエチル（メタ）アクリルアミド、Ｎ−ジメチルアミノプロピル（メタ）アクリルアミド、Ｎ−ジエチルアミノプロピル（メタ）アクリルアミド等の（メタ）アクリルアミド類。
【００３３】
ポリエチレングリコールジ（メタ）アクリレート、エチレングリコールジ（メタ）アクリレート、プロピレングリコールジ（メタ）アクリレート、ネオペンチルグリコールジ（メタ）アクリレート、１，６−ヘキサンジオール（メタ）アクリレート、トリアシルシアヌート等の重合性の不飽和結合を２つ以上有するモノマー；４−（メタ）アクリロイルオキシ−２，２，６，６−テトラメチルピペリジン、４−（メタ）アクリロイルアミノ−２，２，６，６−テトラメチルピペリジン、４−（メタ）アクリロイルオキシ−１，２，２，６，６−ペンタメチルピペリジン、４−（メタ）アクリロイルオキシ−１−メトキシ−２，２，６，６−テトラメチルピペリジン、４−シアノ−４−（メタ）アクリロイルオキシ−２，２，６，６−テトラメチルピペリジン、１−（メタ）アクリロイル−４−（メタ）アクリロイルアミノ−２，２，６，６−テトラメチルピペリジン、４−クロトイルアミノ−２，２，６，６−テトラメチルピペリジン等のピペリジン系重合等の光安定基を有する重合性モノマー。
【００３４】
２−ヒドロキシ−４−［３−（メタ）アクリロイルオキシ−２−ヒドロキシプロポキシ］ベンゾフェノン等のベンゾフェノン系重合性モノマー；２−［２’−ヒドロキシ−５’−（メタクリロイルオキシエチル）フェニル］−２Ｈ−ベンゾトリアゾール、２−［ヒドロキシ−５−（メタクリロイルオキシメチル）フェニル］−２Ｈ−１，２，３−ベンゾトリアゾール、２−［２’−ヒドロキシ−５’−（メタクリロイルオキシメチル）フェニル］−５−シアノ−２Ｈ−ベンゾトリアゾール、２−［２’−ヒドロキシ−５’−（メタクリロイルオキシメチル）フェニル］−５−ｔ−ブチル−２Ｈ−ベンゾトリアゾール等のベンゾトリアゾール系重合性モノマー等の紫外線吸収性基を有する重合性モノマー。
【００３５】
また上記アクリル系モノマーとしては、炭素数１〜２０のアルキル（メタ）アクリレート、炭素数４〜２０のシクロアルキル（メタ）アクリレートが、耐水性及び耐候性等の観点から好ましい。より好ましくは、炭素数４〜１０のアルキル（メタ）アクリレート、炭素数６〜１０のシクロアルキル（メタ）アクリレートであり、更に好ましくは、炭素数４〜６のアルキル（メタ）アクリレート、炭素数６〜８のシクロアルキル（メタ）アクリレートである。また、光安定性基を有する重合性モノマー及び／又は紫外線吸収性基を有する重合性モノマーであることが好ましい。
【００３６】
すなわち、本発明における上記アクリル系エマルションの好ましい実施形態としては、炭素数４〜２０のシクロアルキル（メタ）アクリレート、並びに、光安定性基及び／又は紫外線吸収基を有する重合性モノマーの少なくとも一種を必須とする重合性モノマー成分から形成される形態が挙げられる。すなわち、炭素数４〜２０のシクロアルキル（メタ）アクリレートのみをを必須とする重合性モノマー成分から形成される形態でもよく、光安定性基及び／又は紫外線吸収基を有する重合性モノマーのみを必須とする重合性モノマー成分から形成される形態でもよい。
なお、これらのアルキル（メタ）アクリレート、シクロアルキル（メタ）アクリレートは、上述したアクリル系モノマーと組み合わせて用いてもよいが、アルキル（メタ）アクリレート及びシクロアルキル（メタ）アクリレートからなる群から選択される１種以上、更に２種以上を用いることが最も好ましい。
【００３７】
上記アルキル（メタ）アクリレート及び／又はシクロアルキル（メタ）アクリレートの使用量としては、例えば、全モノマーの合計使用量に対して、５〜６０重量％とすることが好ましく、１０〜５０重量％がより好ましく、２０〜４０重量％が更に好ましい。また、光安定性基を有するモノマーを用いる場合は、全モノマーの合計使用量に対して０．１〜１０重量％とすることが好ましく、０．５〜５重量％がより好ましい。
【００３８】
上記アクリル系エマルションの製造に用いる乳化剤としては、例えば、アニオン性乳化剤、ノニオン性乳化剤、カチオン性乳化剤、両性乳化剤、高分子乳化剤等を使用することができる。
上記アニオン性乳化剤としては、例えば、アンモニウムドデシルスルフォネート、ナトリウムドデシルスルフォネート等のアルキルスルフォネート塩；アンモニウムドデシルベンゼンスルフォネート、ナトリウムドデシルナフタレンスルフォネート等のアルキルアリールスルフォネート塩；ポリオキシエチレンアルキルスルフォネート塩（例えば、第一工業製薬社製、ハイテノール１８Ｅ等）；ポリオキシエチレンアルキルアリールスルフォネート塩（例えば、第一工業製薬社製、ハイテノールＮ−０８等）；ジアルキルスルホコハク酸塩；アリールスルホン酸ホルマリン縮合物；アンモニウムラウリート、ナトリウムステアリレート等の脂肪酸塩；等が挙げられる。
【００３９】
上記ノニオン性乳化剤としては、例えば、ポリオキシエチレンアルキルエーテル（例えば、三洋化成工業社製、ナロアクティ−Ｎ−２００等）；ポリオキシエチレンアルキルエーテル（例えば、三洋化成工業社製、ノニポール−２００等）；ポリエチレングリコールとポリプロピレングリコールの縮合物；ソルビタン脂肪酸エステル；ポリオキシエチレンソルビタン脂肪酸エステル：脂肪酸モノグリセライド；ポリアミド；エチレンオキサイドと脂肪族アミンの縮合生成物；等が挙げられる。
上記カチオン性乳化剤としては、例えば、ドデシルアンモニウムクロライド等のアルキルアンモニウム塩；等が挙げられる。
【００４０】
上記両性乳化剤としては、例えば、ベタインエステル型乳化剤等が挙げられる。
上記高分子乳化剤としては、例えば、ポリアクリル等ナトリウム等のポリ（メタ）アクリル酸塩；ポリビニルアルコール；ポリビニルピロリドン；ポリヒドロキシエチルアクリレート等のポリヒドロキシアルキル（メタ）アクリレート；又はこれらの重合体を構成するモノマーのうちの１種以上を共重合成分とする共重合体；等が挙げられる。
【００４１】
上記乳化剤の種類としては、耐水性を重視する場合には、重合性基を有する乳化剤を使用するのが好ましい。重合性基を有するアニオン性乳化剤としては、例えば、ビス（ポリオキシエチレン多環フェニルエーテル）メタクリレート化スルフォネート塩（例えば、日本乳化剤社製、アントックスＭＳ−６０等）、プロペニル−アルキルスルホコハク酸エステル塩、（メタ）アクリル酸ポリオキシエチレンスルフォネート塩、（メタ）アクリル酸ポリオキシエチレンスルフォネート塩（例えば、三洋化成工業社製、エレミノールＲＳ−３０等）、ポリオキシエチレンアルキルプロペニルフェニルエーテルスルフォネート塩（例えば、第一工業製薬社製、アクアロンＨＳ−１０等）、アリルオキシメチルアルキルオキシポリオキシエチレンのスルフォネート塩（例えば、第一工業製薬社製、アクアロンＫＨ−１０等）、アリルオキシメチルノニルフェノキシエチルヒドロキシポリオキシエチレンのスルフォネート塩（例えば、旭電化工業社製、アデカリアソープＳＥ−１０等）、アリルオキシメチルアルコキシエチルヒドロキシポリオキシエチレン硫酸エステル塩（例えば、旭電化工業社製、アデカリアソープ−ＳＲ−１０Ｎ等）等のアリル基を有する硫酸エステル（塩）等が挙げられる。重合性基を有するノニオン性乳化剤としては、例えば、ポリオキシエチレンアルキルプロペニルフェニルエーテル（例えば、第一工業製薬社製、アクアロンＲＮ−２０等）、アリルオキシメチルノニルフェノキシエチルヒドロキシポリオキシエチレン（例えば、旭電化工業社製、アデカリアソープＮＥ−１０等）、アリルオキシメチルアルコキシエチルヒドロキシポリオキシエチレン（例えば、旭電化工業社製、アデカリアソープＥＲ−１０等）等が挙げられる。
上記乳化剤は、１種のみを用いてもよいし、２種以上を併用してもよい。
【００４２】
上記乳化剤の使用量としては、特に限定されず、例えば、モノマーの合計使用量に対して、好ましくは、０．５〜５重量％、より好ましくは１〜３重量％である。使用量が多すぎると、塗膜の耐水性が低下するおそれがあり、一方、少なすぎると、重合安定性が低下することとなる。
【００４３】
上記乳化重合の開始剤としては、特に限定されず、例えば、２，２’−アゾビス（２−ジアミノプロパン）ハイドロクロライド等のアゾ化合物；過硫酸カリウム等の過硫酸塩；過酸化水素等の過酸化物等が挙げられる。なお、重合開始剤は、１種のみを用いてもよいし、２種以上を併用してもよい。
【００４４】
上記重合開始剤の使用量は、特に限定されず、好ましくは、全モノマー成分の合計使用量に対して０．０５〜１重量％とするのがよく、より好ましくは、０．１〜０．５重量％とするのがよい。０．０５重量％未満であると、重合速度が遅くなって、未反応のモノマーが残存しやすくなり、一方、１重量％を超えると、形成される塗膜の耐水性が低下する傾向がある。なお、重合開始剤は、得られる樹脂粒子を細かくするために、初期重合で全使用量の４０〜１００重量％添加するのが好ましい。
【００４５】
上記重合開始剤を添加する方法は、特に制限はなく、例えば、一括仕込み、分割仕込み、連続滴下等のいずれの方法であってもよい。更に、重合の完了を早めるために、最終段のモノマー成分の滴下終了前後に重合開始剤の一部を添加してもよい。
上記乳化重合においては、重合開始剤の分解を促進する目的で、例えば、亜硫酸水素ナトリウム等の還元剤や硫酸第一鉄等の遷移金属塩を添加してもよい。
【００４６】
上記乳化重合工程で用いることができる水性媒体としては、水が好適であるが、例えば、メタノール等の低級アルコール等の親水性溶媒を併用することもできる。なお、水性媒体の使用量は、得ようとするアクリル系エマルションが所望の物性となるように適宜設定すればよい。
上記乳化重合で用いることができる添加剤としては、例えば、ｐＨ緩衝剤、（例えば、ｔ−ドデシルメルカプタン等のチオール基を有する化合物等）等の公知の添加剤等が挙げられる。
【００４７】
上記乳化重合における重合温度としては、特に限定されず、好ましくは、０〜１００℃、より好ましくは、４０〜９５℃とするのがよい。重合時間についても、特に限定されず、反応の進行状況に応じて適宜設定すればよいが、例えば、重合開始から終了まで２〜８時間の範囲とすることが好ましい。重合時の雰囲気については、光開始剤の効率を高めるため、窒素雰囲気下で行うのが一般的である。
【００４８】
本発明はまた、上記水系硬化性樹脂組成物は、光重合開始剤及び／又は熱重合開始剤を含有することが好ましい。
上記光重合開始剤及び／又は熱重合開始剤としては、例えば、ベンゾフェノン、１−［４−（２−ヒドロキシエトキシ）フェニル］−２−ヒドロキシ−２−メチル−１−プロパン−１−オン、オキシ−フェニル−アセチックアシッド２−［２−オキソ−２−フェニル−アセトキシ−エトキシ］−エチルエステル、オキシ−フェニル−アセチックアシッド２−［２−ヒドロキシ−エトキシ］−エチルエステル、１−ヒドロキシ−シクロヘキシル−フェニル−ケトン、ビス（２，４，６−トリメチルベンゾイル）−フェニルフォスフィンオキサイド、２−ヒドロキシ−２−メチル−１−フェニルプロパン−１−オン、１−（４−イソプロピルフェニル）２−ヒドロキシ−２−メチルプロパン−１−オン、２−メチル−１−［４−（メチルチオ）フェニル］２−モルホリノプロパン−１−オン、２−モルホリノプロパン−１−オン、ヨードニウム，（４−メチルフェニル［４−（２−メチルプロピル）フェニル］）−ヘキサフルオロフォスフェート、ジエチルチオキサントン、イソプロピルチオキサントン、また、熱重合開始剤としては、例えば、２，２’−アゾビス−（２−メチルブチロニトリル）、２，２’−アゾビスイソブチロニトリル、２，２’−アゾビス−（２，４’−ジメチルバレロニトリル）、ベンゾイルパーオキサイド、１、１−ビス（ｔ−ブチルパーオキシ）−３，３，５−トリメチルシクロヘキサン、ｔ−ブチルパーオキシ−２−エチルヘキサノエート等の油溶性開始剤、過硫酸カリウム、過硫酸アンモニウム、過硫酸ナトリウム等の過硫酸塩；過酸化水素等の水溶性過酸化物、２，２’−アゾビス（２−アミジノプロパン）二塩酸塩等の水溶性アゾ化合物等が挙げられる。これらのうち、１種のみを用いてもよいし、２種以上を併用してもよい。
【００４９】
上記水系硬化性樹脂組成物が光重合開始剤及び／又は熱重合開始剤を含有する形態としては、（１）製造したアクリル系エマルションに直接添加・混合することによって水系硬化性樹脂組成物が光重合開始剤及び／又は熱重合開始剤を含有する形態、（２）硬化性モノマー及び／又は硬化性オリゴマーに一旦溶解してから、アクリル系エマルションに配合・混合することによって水系硬化性樹脂組成物が光重合開始剤及び／又は熱重合開始剤を含有する形態が挙げられる。
【００５０】
本発明の水系硬化性樹脂組成物としては、振り子式硬度が４０回以上であることが好適である。これにより、より充分な硬度を有する硬化物を与えることができるため、様々な用途でより好適に使用することが可能となる。より好ましくは、５０回以上であり、更に好ましくは、６０回以上である。
なお、振り子式硬度は、ＡＳＴＭ−Ｄ４３６６に準拠してケーニッヒ振り子式硬度試験（Pendulum Hardness Tester）を行い、振り子の往復回数を測定することにより求めることができる。
【００５１】
上記水系硬化性樹脂組成物（硬化性モノマー及び／又は硬化性オリゴマーを含有した水系硬化性樹脂組成物）としての計算ＴｇとＭＦＴとの差、すなわち「計算Ｔｇ−ＭＦＴ」は、２０〜９０℃であることが好適である。これにより、様々な用途により好適に使用することが可能となる。より好ましくは、３０〜８０℃である。
なお、計算Ｔｇ（℃）は、上述したＦｏｘの式を用いて求めることができる。
【００５２】
本発明の水系硬化性樹脂組成物は、環境問題に対応することができ、各種の物性を有する塗膜を紫外線等で硬化させて形成することが求められる塗料、インキ、粘接着剤、その他コーティング剤のビヒクルとして、様々な用途に好適に用いられる。中でも、塗料、自動車、フィルム用途に用いることが特に好ましく、これらの用途に用いる水系硬化性樹脂組成物もまた、本発明の好適な実施形態の１つである。
なお、上述した用途においては、上記水系硬化性樹脂組成物をコーティング剤又はフィルム形成材として使用することが好ましいが、このように上記水系硬化性樹脂組成物をコーティング剤又はフィルム形成材として使用する水系硬化性樹脂組成物の使用方法もまた、本発明の１つである。
【００５３】
また上記水系硬化性樹脂組成物を塗工して得られる塗膜も、本発明の１つであり、上記水系硬化性樹脂組成物を塗工して得られるスレート、自動車用鋼板、フィルムもまた、本発明の好適な実施形態である。
このような本発明の塗膜は、例えば、スレート板、フレキシブルボード、セメントスラグ抄造板、セメントスラグ成形板、硬質木片セメント板、押出成形セメント板、金属板、プラスチック板、セラミック板、木板、金属部品鋼板、アルカリ無機窯業系建材、金属建材、ダル冷間圧延鋼板、リン酸亜鉛処理鋼板、ＰＥＴフィルム、転写箔フィルム、反射防止フィルム、光拡散用フィルム、プラスチック光学部品、タッチパネル、フィルム型液晶素子、プラスチック成形体等の基材上に本発明の水性樹脂組成物を塗布することにより得られる。
なお、上記水性樹脂組成物を塗布する方法としては、刷毛、バーコーター、アプリケーター、エアスプレー、エアレススプレー、ロールコーター、フローコーター等を用いた塗布方法等が挙げられる。
【００５４】
上記塗膜は、一般に、上塗り層として使用されるものであり、基材上に直接有していてもよいし、シーラー層、中塗り層等、間に１層又は２層以上の塗膜が介在していてもよい。中でも、基材上にシーラー層、中塗り層を順次有し、その上に本発明の塗膜を有する形態が好ましい。シーラー、中塗り、トップコートいずれの層でもよいが、特にトップコートとして用いることが有用である。
【００５５】
本発明はまた、乳化重合によって製造されたアクリルエマルションを用い、そのエマルション粒子中に硬化性モノマー及び／又は硬化性オリゴマーを含有させる水系硬化性樹脂組成物の製造方法でもある。本発明の製造方法により製造された水系硬化性樹脂組成物は、環境対応において有利であり、また、成膜助剤を用いることなく塗工が可能で、塗膜物性を向上させることができるものである。
【発明の効果】
【００５６】
本発明の水系硬化性樹脂組成物は、上述の構成からなるので、環境対応において有利であり、また成膜助剤を用いることなく塗工が可能で、エマルションの分散安定性を向上させることができ、しかも硬化性、耐久性、耐汚染性等の塗膜物性を向上させることができるものである。またこのような水系硬化性樹脂組成物は、例えば、水分散型の分散安定性に関して紫外線照射前に凝集しやすいという性質を改善することができ、また水溶性型に比較して安定性や塗膜物性を改善することができるものである。
【発明を実施するための最良の形態】
【００５７】
以下に実施例及び比較例を掲げて本発明を更に詳細に説明するが、本発明はこれらの実施例のみに限定されるものではない。なお、特に断りのない限り、「部」は「重量部」を、「％」は「質量％」を意味するものとする。
【００５８】
以下の実施例及び比較例では、まず、硬化性モノマー又は硬化性オリゴマーを添加する前のアクリル系エマルションが分散した溶液（重合体分散液）を製造する方法（製造例１〜６）について説明する。その後、製造例１〜６において製造した重合体分散液等に硬化性モノマー又は硬化性オリゴマーを添加して水系硬化性樹脂組成物を製造する方法について、実施例１〜１６及び比較例１〜４として説明する。最後に、用途別の実施例及び比較例として実施例１７〜２５及び比較例５〜７について説明する。
【００５９】
なお、以下の製造例におけるＭＦＴ及び計算Ｔｇは、以下の方法にて求めた。
＜ＭＦＴ＞
熱勾配試験機（テスター社、製品名：ＭＦＴテスター）上に置いたガラス基板の上に、表１に示す組み合わせにより製造した水系硬化性樹脂分散液を０．２ｍｍのアプリケーターによって塗布し、試験機により加熱（及び必要に応じて冷却）して塗膜を乾燥させ、その塗膜に加熱等は、１０〜６０℃又は５０〜１００℃の温度範囲で、４ｃｍ間隔毎に５℃ずつ熱勾配（温度勾配）をつけて行い、良好に成膜された温度のうち最も低い温度をＭＦＴ（℃）とした。
【００６０】
＜計算Ｔｇ＞
Ｆｏｘの式により重合性単量体成分のガラス転移温度（Ｔｇ）を算出するために使用した各々のホモポリマーのＴｇ値を（）内に示した。
２−エチルヘキシルアクリレート（−７０℃）
メチルメタクリレート（１０５℃）
シクロヘキシルメタクリレート（８３℃）
アクリル酸（９５℃）
ｎ−ブチルメタクリレート（２０℃）
４−メタアクリロイルオキシ−１，２，２，６，６−ペンタメチルピペリジン（１３０℃）
Ｙ−メタクリロキシプロピルトリメトキシシラン（７０℃）
【００６１】
製造例１
滴下ロート、攪拌機、窒素導入管、温度計及び還流冷却管を備えたフラスコに脱イオン水７６．８ｇを仕込んだ。また、滴下ロートにアクアロンＨＳ−１０の２５％水溶液４．０ｇ、ＲＮ−２０の２５％水溶液４．０ｇ、脱イオン水５．８ｇ、シクロヘキシルメタクリレート２６．０ｇ、ｎ−ブチルメタクリレート３．０ｇ、アクリル酸１．０ｇからなる一段目のプレエマルションを調整し、そのうち、トータルモノマー量の５％にあたる７．３ｇをフラスコに添加し、ゆるやかに窒素ガスを吹き込みながら攪拌下に７５℃まで昇温した。昇温後、５％の過硫酸カリウム水溶液を６．０ｇ添加し、重合を開始した。この時に、反応系内を８０℃まで昇温し、１０分間維持した。なお、ここまでを初期反応とした。初期反応終了後、反応系内を８０℃に維持したまま、調整した１段目用のプレエマルションを５０分間にわたって均一滴下した。滴下後、脱イオン水５ｇで滴下ロートを洗浄し、洗浄液をフラスコに添加した。その後も、同温度で３０分間維持し、一段目の重合を終了した。
【００６２】
次に、２５％アンモニア水を０．９ｇ添加し、１０分間攪拌した。引き続いて、アクアロンＲＮ−２０の２５％水溶液２．０ｇ、脱イオン水２３．２ｇ、２−エチルヘキシルアクリレート１７．０ｇ、シクロヘキシルメタクリレート１４．０ｇ、ｎ−ブチルメタクリレート２２．０ｇ、メチルメタクリレート１５．０ｇ、γ−メタクリロキシプロピルトリメトキシシラン１．０ｇ、１，２，２，６，６−ペンタメチルピペリジニルメタクリレート１．０ｇからなる二段目のプレエマルションを１３０分間にわたって均一滴下した。滴下後、脱イオン水５ｇで滴下ロートを洗浄し、洗浄液をフラスコに添加した。その後も同温度で３０分間維持し、二段目の重合を終了した。得られた反応液を室温まで冷却後、１００メッシュの金網でろ過して、固形分４３．９％、粘度３２０ｍＰａ・ｓ、ｐＨ９．０、ＭＦＴ７０℃のエマルション型の重合体分散液１を得た（計算Ｔｇは３１℃である）。
【００６３】
製造例２
製造例１で用いた１段目用の重合性単量体のうち、シクロヘキシルメタクリレート２６．０ｇをメチルメタクリレート２２．０ｇに、ｎ−ブチルメタクリレート３．０ｇから７．０ｇに代え、２段目用の重量性単量体のうち、シクロヘキシルメタクリレート１４．０ｇ及びｎ−ブチルメタクリレート２２．０ｇをシクロヘキシルメタクリレート３５．０ｇに、２−エチルヘキシルアクリレート１７．０ｇから１９．０ｇに、更に１，２，６，６−ペンタメチルピペリジニルメタクリレート１．０ｇを使用しないこと以外は、製造例１と同様の方法にて、固形分４３．８％、粘度６００ｍＰａ・ｓ、ｐＨ９．０、ＭＦＴ３０℃のエマルション型の重合体分散液２を得た（計算Ｔｇは２１℃である）。
【００６４】
製造例３
製造例１で用いた１段目用の重合性単量体であるｎ−ブチルメタクリレートをメチルメタクリレートに、２段目用の重量性単量体である２−エチルヘキシルアクリレート１７．０ｇを用いず、メチルメタクリレートを１５．０ｇから３２．０ｇに置き換えた以外は、製造例１と同様の方法にて、固形分４４．０％、粘度１２００ｍＰａ・ｓ、ｐＨ８．９、ＭＦＴ１００℃以上のエマルション型の重合体分散液３を得た（計算Ｔｇは７４℃である）。
【００６５】
製造例４
滴下ロート、攪拌機、窒素導入管、温度計及び還流冷却管を備えたフラスコに脱イオン水７６．８ｇを仕込んだ。
また、滴下ロートにアデカリアソープＳＲ−１０（旭電化工業社製）の２５％水溶液６．０ｇ、ＥＲ−２０（旭電化工業社製）の２５％水溶液６．０ｇ、脱イオン水２９．０ｇ、メチルメタクリレート５０．０ｇ、スチレン１０．０ｇ、２−エチルヘキシルアクリレート３０．０ｇ、ｎ−ブチルメタクリレート９．０ｇ、アクリル酸１．０ｇからなるプレエマルションを調製し、そのうち５％にあたる７．１ｇをフラスコに添加し、ゆるやかに窒素ガスを吹き込みながら攪拌下に７５℃まで昇温した。
昇温後、５％の過硫酸カリウム水溶液を６．０ｇ添加し、重合を開始した。この時に反応系内を８０℃まで昇温し１０分間維持した。ここまでを初期反応とした。
初期反応終了後、反応系内を８０℃に維持したまま、調製したプレエマルションを１８０分間にわたって均一滴下した。滴下後、脱イオン水１０ｇで滴下ロートを洗浄し、洗浄液をフラスコに添加した。その後も同温度で３０分間維持した。その後、室温まで冷却し、０．９ｇのアンモニアを加えて中和し、１０分攪拌後、１００メッシュの金網でろ過して、固形分４４．０％、粘度２１０ｍＰａ・ｓ、ｐＨ９．１、ＭＦＴ３５℃のエマルション型の重合体分散液４を得た（計算Ｔｇは２１℃である。）。
【００６６】
製造例５
製造例１で１段目に用いる重合性単量体のうち、「シクロヘキシルメタクリレート２６．０ｇ」を、シクロヘキシルメタクリレート１１．０ｇ及びトリメチロールプロパントリメタクリレート１５．０ｇに代え、また、２段目に用いる重合性単量体のうち、「ｎ−ブチルメタクリレート２２．０ｇ」及び「２−エチルヘキシルアクリレート１７．０ｇ」を、２−エチルヘキシルアクリレート１４．０ｇ及びトリメチロールプロパントリメタクリレート２５．０ｇに代える以外は製造例１と同様の方法にて、固形分４３．５％、粘度４００ｍＰａ・ｓ、ｐＨ８．９、ＭＦＴ１００℃以上のエマルション型の重合体分散液５を得た（計算Ｔｇは３１℃である。）。
【００６７】
製造例６
製造例１で得られた重合体分散液１：２３４．７ｇにベンジルトリメチルアンモニウムクロライド０．０８ｇを溶解させたメタノール溶液０．４ｇ及びアリルグリシジルエーテル１．６ｇとイソプロピルアルコール１．６ｇとを混合した溶液をフラスコに投入し、反応系内を８５℃にして１８０分間維持し、反応を終了した。
得られた反応液を室温まで冷却後、固形分４４．０％、粘度４００ｍＰａ・ｓ、ｐＨ８．９、ＭＦＴ７５℃のエマルション型の重合体分散液６を得た。
【００６８】
実施例１
製造例１において得られた重合体分散液１：１００部にポリエチレングリコールジアクリレート（商品名：サートマーＳＲ−３４４）を２０部、１−［４−（２−ヒドロキシエトキシ）フェニル］−２−メチル−１−プロパン−１−オン１部を混ぜ、エマルション型の水系硬化性樹脂を得た。
得られた水系硬化性樹脂分散液をアルミ板にＷＥＴ４ｍｉｌのアプリケーターにて塗工し、１時間室温にて予備乾燥させた後、紫外線照射装置にて４．０ｋＷ／ｃｍ、５００ｍＪ／ｃｍ２の条件にて照射を行い、得られた硬化塗膜の性能（振り子式硬度、耐溶剤性、耐汚染性、耐候性）をテストした。結果を表２（Ａ）に示す。
なお、硬化塗膜の性能（振り子式硬度、耐溶剤性、耐汚染性、耐候性）は以下のようにして求めた。
【００６９】
＜振り子式硬度＞
ＡＳＴＭ−Ｄ４３６６に準拠してケーニッヒ振り子式硬度試験（Ｐｅｎｄｕｌｕｍ  Ｈａｒｄｎｅｓｓ  Ｔｅｓｔｅｒ）を行い、振り子の往復回数を測定した。
【００７０】
＜耐溶剤性＞
有機溶剤（メチルエチルケトン）に浸し、軽く絞った脱脂綿で、得られた水性樹脂組成物の塗膜（アルミニウム板）を軽く擦った。有機溶剤に塗膜が浸され、塗膜に穴があくまでの摩擦回数を測定する。
【００７１】
＜耐汚染性＞
塗膜に０．０５％カーボン水溶液を刷毛で１０回塗布し、８０℃で１時間乾燥した後、水洗いしながら、刷毛で３０回洗浄したときの塗膜への汚れの付着の程度を見た。
◎：付着なし、○：殆どなし、△：やや付着あり、×：付着あり
【００７２】
＜耐候性＞
サンシャインウェザーメーター（スガ試験機、製品名：サンシャインスーパーロングライフウェザーオーメーター）で３０００時間後の塗膜の光沢保持率を測定して評価した。なお、数値が高いほど、耐候性が高いことを示す。
【００７３】
実施例２〜７
実施例２〜７については、重合分散体及び硬化性モノマー又は硬化性オリゴマーを表１に示すものを用いた以外は、同様の操作を繰り返してエマルション型の水系硬化性樹脂組成物（水系硬化性樹脂分散液）を得た。また、得られた水系硬化性樹脂分散液についても実施例１と同様の操作を繰り返し、得られた硬化塗膜の性能（振り子式硬度、耐溶剤性、耐汚染性、耐候性）をテストした。結果を表２（Ａ）に示す。
【００７４】
実施例８
製造例１において得られた重合体分散液１：１００部にポリエチレングリコールアクリレート（商品名：サートマーＳＲ−３４４）を２０部、２，２’−アゾビス−（２−メチルブチロニトリル）（商品名ＡＢＮ−Ｅ  日本ヒドラジン工業（株））１部を混ぜ、エマルション型の水系硬化性樹脂を得た。次に得られた水系硬化性樹脂をアルミ板にＷＥＴ４ｍｉｌのアプリケーターにて塗工し、１５０℃の熱風乾燥機にて２０分間乾燥させた後、得られた硬化塗膜の性能（振り子式硬度、耐溶剤性、耐汚染性、耐候性）をテストした。結果を表２（Ａ）に示す。
【００７５】
実施例９
製造例１において得られた重合体分散液１：１００部に１，６−ヘキサンジオールジアクリレート（商品名：サートマーＳＲ−２３８Ｆ）を２０部を混ぜ、エマルション型の水系硬化性樹脂を得た。次に得られた水系硬化性樹脂をアルミ板にＷＥＴ４ｍｉｌのアプリケーターにて塗工し、１時間室温にて予備乾燥させた後、日新ハイボルテージ社製のエリアビーム型電子線照射装置（窒素雰囲気中、加速電圧２００ｋｖ、線量１０Ｍｒａｄ．）を用いて試験板に電子線を照射して得られた硬化塗膜の性能（振り子式硬度、耐溶剤性、耐汚染性、耐候性）をテストした。結果を表２（Ａ）に示す。
【００７６】
実施例１０〜１６
実施例１０〜１６については、重合体分散液及び硬化性モノマー又は硬化性オリゴマーを表１に示すものを用いた以外は、同様の操作を繰り返してエマルション型の水系硬化性樹脂組成物（水系硬化性樹脂分散液）を得た。また、得られた水系硬化性樹脂分散液についても実施例１と同様の操作を繰り返し、得られた硬化塗膜の性能（振り子式硬度、耐溶剤性、耐汚染性、耐候性）をテストした。結果を表２（Ａ）に示す。
【００７７】
比較例１
製造例２で得られた重合体分散液２：１００部にペンタエリスリトールテトラアクリレートを２０部、１−［４−（２−ヒドロキシエトキシ）フェニル］−２−ヒドロキシ−２−メチル−１−プロパン−１−オン１部を混ぜ、エマルション型の水系硬化性樹脂を得た後、アルミ板にＷＥＴ４ｍｉｌのアプリケーターにて塗工し、室温にて予備乾燥を行ったが、ＭＦＴを低下させることはできず、融着した連続被膜は得られなかった。
【００７８】
比較例２
製造例１において得られた重合体分散液１：１００部に２，２，４−トリメチル−１，３−ペンタンジオールモノイソブチレート（チッソ製、商品名：ＣＳ−１２）５部及びブチルセロソルブ５部を混ぜ、１日後、得られた比較用樹脂分散液をアルミ板にＷＥＴ４ｍｉｌのアプリケーターにて塗工し、１００℃の熱風乾燥機にて１０分間乾燥させた後、得られた硬化塗膜の性能（振り子式硬度、耐溶剤性、耐汚染性、耐候性）をテストした。結果を表２（Ｂ）に示す。
【００７９】
比較例３
滴下ロート、攪拌機、窒素導入管、温度計、還流冷却管を備えたフラスコに、ポリエチレングリコールジアクリレート（商品名：サートマーＳＲ３４４）５０．０ｇ、２−エチルヘキシルアクリレート４５．０ｇ、アクリル酸５．０ｇ、イソプロピルアルコール２００ｇ、アゾビスイソブチルニトリル（ＡＩＢＮ）１．０ｇを仕込み、８５℃に設定した湯浴にて６時間還流させた後、ＡＩＢＮを更に１．０ｇ添加し、更に２時間加熱攪拌を続けながら溶媒を留去した。更に、同温度条件下に４０ｍｍＨｇ以下まで減圧しながら、水を２００ｇ加え、固形分３３．１％、粘度８６００ｍＰａ・ｓ、ｐＨ３．５、ＭＦＴ０℃以下、計算Ｔｇ−６０℃の比較用重合体分散液３を得た。この重合体水溶液３を１００部に対して、１−［４−（２−ヒドロキシエトキシ）フェニル］−２−ヒドロキシ−２−メチル−１−プロパン−１−オン１部を混ぜて、水分散型の水系硬化性樹脂組成物（水系硬化性樹脂分散液）を得た。得られた水系硬化性樹脂分散液は、実施例１と同様の操作を繰り返し、得られた硬化塗膜の性能（振り子式硬度、耐溶剤性、耐汚染性、耐候性）をテストした。結果を表２（Ｂ）に示す。
【００８０】
比較例４
製造例５で得られた重合体分散液５：１００部に２，２，４−トリメチル−１，３−ペンタンジオールモノイソブチレート（チッソ社製、商品名「ＣＳ−１２」）５部及びブチルセロソルブ５部を混ぜ、１日後得られた樹脂分散液をアルミ板にＷＥＴ４ｍｉｌのアプリケーターにて塗工し、１００℃の熱風乾燥機にて１０分間乾燥させたが、ＭＦＴを低下させることはできず、融着した連続被膜は得られなかった。
【００８１】
【表１】
2009510179.tif 000004
【００８２】
【表２（Ａ）】
2009510179.tif 000005
【表２（Ｂ）】
2009510179.tif 000006
【００８３】
なお、実施例１〜１６において用いた硬化性モノマー又は硬化性オリゴマーは、造膜過程における最低造膜温度（ＭＦＴ）を低下させることができるが、比較例１及び４において用いた硬化性モノマーは、ＭＦＴを低下させることができないものである。
また比較例１及び４は均一な膜が得られなかったため、試験をすることができなかった。
【００８４】
（建築塗料用コーティング剤）
実施例１７
６×７０×１５０ｍｍのスレート板（「フレキハード（ＦＳ−Ｎ）」（ノンアスベストスレート）、ノザワ社製）上に溶剤シーラー（「Ｖセラン＃２００」、大日本塗料社製）を乾燥重量２０ｇ／ｍ２になるようにエアスプレーにて塗装した後、ベースコート層形成用塗料を８ｍｉｌのアプリケータにて塗装した。
なお、ベースコート層形成用塗料は、以下の組成で調製した。
アクリセットＥＸ−３５（日本触媒社製）を３００ｇ、白色ペースト（注１）を１３５ｇ、黒色ペースト（「ユニラント８８」、ユニラント社製）を１０ｇ、消泡剤（「ノプコ８０３４Ｌ」、サンノプコ社製）を１．５ｇ、ブチルセロソルブを１５ｇ及び成膜助剤（「ＣＳ−１２」、チッソ社製）を１５ｇ。
【００８５】
（注１）白色ペーストは：下記成分にガラスビーズを５００部加え、ホモディスパーで３０００ｍｉｎ−１×６０分間攪拌して調製した。
分散剤（「デモールＥＰ」、花王社製）を６０ｇ、分散剤（「ディスコートＮ−１４」、第一工業製薬社製）を５０ｇ、湿潤剤（「エマルゲン９０９」、花王社製）を１０ｇ、脱イオン水を２１０ｇ、エチレングリコールを６０ｇ、酸化チタン（「ＣＲ−９５」、石原産業社製）を１０００ｇ及び消泡剤（「ノプコ８０３４Ｌ」、サンノプコ社製）を１０ｇ。
【００８６】
上記ベースコート層形成用塗料を水にて２０％希釈した後、エアースプレーでＷＥＴ重量１５０ｇ／ｍ２になるように塗装した後、塗装後、３分間セッティングし、熱風乾燥機（ＴＡＢＡＩ社製、乾燥温度１００℃、風量１ｍ／秒）にて１０分間乾燥させた。
乾燥機から取り出して１０分後に、評価用水系硬化性樹脂分散液を４ｍｉｌのアプリケーターにて塗装し、その３分後に紫外線照射装置にて４．０ｋＷ／ｃｍ、５００ｍＪ／ｃｍ２の条件で照射を行い、建築用塗料硬化塗膜が得られた。得られた硬化性塗膜を以下の方法に従って、耐ブロッキング性、耐凍害性、耐温水白化性の物性評価を行った。結果を表３に示す。
【００８７】
なお、評価用水系硬化性樹脂分散液は以下のように調製した。
製造例１において得られた重合体分散液１：１００部に１，６−ヘキサンジオールジアクリレート（「サートマーＳＲ−２３８Ｆ」、化薬サートマー社製）を２０部混ぜ、１−［４−（２−ヒドロキシエトキシ）フェニル］−２−メチル−１−プロパン−１−オン１部を混ぜ、エマルション型の水系硬化性樹脂を得た。
【００８８】
比較例５
実施例１７で調製した評価用水系硬化性樹脂分散液を用いる代わりに比較例２で得られた比較用樹脂分散液を用いて４ｍｉｌのアプリケータにて塗装し、３分間セッティングさせた後、１００℃の熱風乾燥機にて１０分間乾燥させ、比較用建築用塗料硬化塗膜が得られた。得られた硬化性塗膜について、以下の方法に従って物性評価を行った。結果を表３に示す。
【００８９】
＜耐ブロッキング性＞
乾燥機から取り出した試験板を、９０秒間放冷し、その後、ガーゼ、ガラス板、重り（積載荷重：１２０ｇ／ｃｍ２）の順で試験板に積載し、１００℃の熱風乾燥機に速やかに移動させ、１０分間積載状態を継続した。その後、試験板を３０℃以下にまで冷却して、ガーゼを剥離し、その塗膜外観を観察し、以下の基準で評価した。
◎：ガーゼの交点の跡が見られなかった。
○：わずかにガーゼ跡が見られた。
△：浅くガーゼ跡が見られた。
×：ガーゼ跡が網目状に残っている。
【００９０】
＜耐凍害性＞
上述したように、耐ブロッキング性試験用に作成した試験板と同一の条件にてシーラー及びベースコート層を塗装、乾燥した。続いて、評価用水性樹脂組成物を８ｍｉｌのアプリケータにて塗装し、１０分間セッティングし、１００℃にて１０分間乾燥させた。得られたスレート板を１週間室温で放置し、溶剤系の２液硬化型アクリル系樹脂を用いて、側面及び背面をシールし、１日経過させた。その後、ＡＳＴＭ規格におけるＣ６６６−９７に準じて、凍結融解試験機（マルイ社製、装置名：ＭＩＴ−１６８２）にて耐凍害性試験を行った。
具体的には、−２０℃にて２時間（空気中）及び２０℃にて２時間（水中）のサイクルを繰り返す凍結融解条件により２００サイクル実施し、３０倍ルーペを用いてスレート板上の塗膜にクラックの有無を調べた。
◎：クラックなし
△：一部にクラックあり
×：全面クラック
【００９１】
＜耐温水白化性＞
上述したように、耐凍害性、耐ブロッキング性試験用に作成した試験板と同一の条件にてシーラー及びベースコート層を塗装、乾燥した。続いて、評価用水性樹脂組成物を４ｍｉｌのアプリケータにて塗装し、１０分間セッティングし、１００℃にて１０分間乾燥させた。
得られたスレート板を２４時間室温で放置した後、溶剤系の２液硬化型アクリル系樹脂を用いて、側面及び背面をシールし、その試験板を１週間室温で放置し、色差計（日本電色工業社製、装置名：分光式色彩計ＳＥ−２０００）でＬ値（Ｌ０）を測定した。続いて、６０℃の温水にスレート板を浸漬し、２４時間経過後に引き上げて軽く水分を拭き取り、直ちに上記色差計でＬ値（Ｌ１）を測定した。
ΔＬ＝（Ｌ１）−（Ｌ０）としてＬ値の変化値を算出し、耐温水白化性を評価した。
【００９２】
【表３】
2009510179.tif 000007
【００９３】
（自動車塗料用コーティング剤）
実施例１８
イサム塗料社製のメタリックベース用樹脂ＡＵ２１を日産塗色ＴＧ−１に調色した塗料をリン酸亜鉛処理鋼板に膜厚がｄｒｙ２５μｍになるようにスプレー塗装し、その３分後に実施例１７で調製した評価用水系硬化性樹脂分散液をクリアー層の膜厚がｄｒｙ３５μｍに塗装し、その１０分後に紫外線照射装置にて４．０ｋＷ／ｃｍ、５００ｍＪ／ｃｍ２の条件で照射を行い、自動車用塗料硬化塗膜が得られた。得られた硬化性塗膜を以下の方法に従って、耐ガソリン性、鉛筆硬度の物性評価を行った。結果を表４に示す。
【００９４】
比較例６
実施例１８において、実施例１７で調製した評価用水系硬化性樹脂分散液を用いる代わりに比較例２で得られた比較用樹脂分散液を用いて塗装し、１００℃の熱風乾燥機にて１０分間乾燥させ、比較用自動車用塗料硬化塗膜が得られた。得られた硬化性塗膜について、以下の方法に従って物性評価を行った。結果を表４に示す。
【００９５】
＜耐ガソリン性＞
得られたテストピースを２４時間室温で放置した後、コスモレギュラーガソリンに常温で３０分の浸漬試験を行い、その外観を観察した。
【００９６】
＜鉛筆硬度＞
得られたテストピースを２４時間室温で放置した後、ＪＩＳ−Ｋ５６００（１９９９年）に準拠して鉛筆引っかき試験を行い、擦り傷による評価を行った。
【００９７】
【表４】
2009510179.tif 000008
【００９８】
（フィルム用コーティング剤）
実施例１９
実施例１７で調製した評価用水系硬化性樹脂分散液をポリエチレンテレフタレートフィルム（東洋紡績社製、「コスモシャインＡ４３００」、厚み１８８μｍ）にバーコーターを用いてなるよう塗布し、１００℃で１０分乾燥させた後、紫外線照射装置にて４．０ｋＷ／ｃｍ、５００ｍＪ／ｃｍ２の条件で照射を行い、膜厚３μのフィルム用コーティング剤としての硬化塗膜が得られた。得られた硬化性塗膜を以下の方法に従って、耐スチールウール性、鉛筆硬度の物性評価を行った。結果を表５に示す。
【００９９】
比較例７
実施例１９において、実施例１７で調製した評価用水系硬化性樹脂分散液を用いる代わりに比較例２で得られた比較用樹脂分散液を用いて塗装し、１００℃の熱風乾燥機にて１０分間乾燥させ、比較用フィルム用コーティング剤としての硬化塗膜が得られた。得られた硬化性塗膜について、以下の方法に従って物性評価を行った。結果を表５に示す。
【０１００】
＜耐スチールウール性＞
スガ試験機社製の学振型耐磨耗試験機を用いて＃００００スチールウールを１００ｇの荷重で１０回往復させた後の傷のつき方を目視で評価した。傷がない場合をＡ、傷が１〜１０本の場合をＢ、傷が１１本以上の場合をＣとした。
【０１０１】
＜鉛筆硬度＞
得られたテストピースを２４時間室温で放置した後、ＪＩＳ−Ｋ５４００（１９９０年）に準拠して鉛筆引っかき試験を行い、擦り傷による評価を行った。
【０１０２】
【表５】
2009510179.tif 000009
【０１０３】
（建築塗料用コーティング剤）
実施例２０
実施例１７と同じようにしてシーラー、ベースコート層を塗装・セッティングした後、評価用硬化性樹脂分散液をＷＥＴ１００ｇ／ｍ２になるように塗装し、その３分後に日新ハイボルテージ社製のエリアビーム（ＥＢ）型電子線照射装置（窒素雰囲気中、加速電圧２００ｋｖ、線量１０Ｍｒａｄ．）を用いて試験板に電子線を照射して建築用塗料硬化塗膜が得られた。得られた硬化性塗膜について、実施例１７と同様にして、耐ブロッキング性、耐凍害性、耐温水白化性の物性評価を行った。結果を表６に示す。
【０１０４】
実施例２１  
実施例１７と同じようにしてシーラー、ベースコート層を塗装した後、評価用硬化性樹脂分散液をＷＥＴ１００ｇ／ｍ２になるように塗装し、３分セッティングした後、１５０℃の熱風乾燥機に２０分乾燥させ、建築用塗料硬化塗膜が得られた。得られた硬化性塗膜について、実施例１７と同様にして、耐ブロッキング性、耐凍害性、耐温水白化性の物性評価を行った。結果を表６に示す。
【０１０５】
【表６】
2009510179.tif 000010
【０１０６】
（自動車塗料用コーティング剤）
実施例２２
実施例１７と同じようにしてベース塗料を塗装・セッティングした後、評価用硬化性樹脂分散液をｄｒｙ３５μｍになるように塗装し、その３分後に日新ハイボルテージ社製のエリアビーム型電子線照射装置（窒素雰囲気中、加速電圧２００ｋｖ、線量１０Ｍｒａｄ．）用いて試験板に電子線を照射して自動車用塗料硬化塗膜が得られた。得られた硬化性塗膜について、実施例１８と同様にして、耐ガソリン性、鉛筆硬度の物性評価を行った。結果を表７に示す。
【０１０７】
実施例２３  
実施例１７と同じようにしてベース塗料を塗装・セッティングした後、評価用硬化性樹脂分散液をｄｒｙ３５μｍになるように塗装し、３分セッティングした後、１５０℃の熱風乾燥機に２０分乾燥させ、自動車用塗料硬化塗膜が得られた。得られた硬化性塗膜について、実施例１８と同様にして、耐ガソリン性、鉛筆硬度の物性評価を行った。結果を表７に示す。
【０１０８】
【表７】
2009510179.tif 000011
【０１０９】
（フィルム用コーティング剤）
実施例２４  
実施例１７で調製した評価用水系硬化性樹脂分散液をポリエチレンテレフタレートフィルム（コスモシャインＡ４３００、東洋紡績社製、厚み１８８μｍ）にバーコーターを用いてｄｒｙ３μｍになるよう塗布し、１００℃で１０分乾燥させた後、その３分後に日新ハイボルテージ社製のエリアビーム（ＥＢ）型電子線照射装置（窒素雰囲気中、加速電圧２００ｋｖ、線量１０Ｍｒａｄ．）用いて試験板に電子線を照射してフィルムコーティング用硬化塗膜が得られた。得られた硬化性塗膜について、実施例１９と同様にして、耐スチールウール性、鉛筆硬度の物性評価を行った。結果を表８に示す。
【０１１０】
実施例２５
実施例１７で調製した評価用水系硬化性樹脂分散液をポリエチレンテレフタレートフィルム（コスモシャインＡ４３００、東洋紡績社製：厚み１８８μｍ）にバーコーターを用いてｄｒｙ３μｍになるよう塗布し、３分セッティングした後、１５０℃の熱風乾燥機に２０分乾燥させ、フィルムコーティング用硬化塗膜が得られた。得られた硬化性塗膜について、実施例１９と同様にして、耐スチールウール性、鉛筆硬度の物性評価を行った。結果を表８に示す。
【０１１１】
【表８】
2009510179.tif 000012
【国際調査報告】
2009510179.tif 000013
2009510179.tif 000014